(57)【要約】【課題】透明性が高く、アルキル変性ＰＶＡの濃度を低くしても粘度が高いアルキル変性ＰＶＡ溶液の提供を目的とする。【解決手段】本発明は、アルキル変性ビニルアルコール系重合体、界面活性剤及び水を含有し、上記アルキル変性ビニルアルコール系重合体が炭素数５〜２９のアルキル基を有する単量体単位を含有し、この単量体単位の含有率が０．０５モル％以上５モル％以下であり、かつ上記アルキル変性ビニルアルコール系重合体のけん化度が２０モル％以上９９．９９モル％以下であり、上記界面活性剤が、下記式（Ｉ）で表される化合物であるアルキル変性ビニルアルコール系重合体溶液である。2014105247.tif 000017【選択図】なし【特許請求の範囲】
【請求項１】
アルキル変性ビニルアルコール系重合体、界面活性剤及び水を含有し、
上記アルキル変性ビニルアルコール系重合体が炭素数５〜２９のアルキル基を有する単量体単位を含有し、この単量体単位の含有率が０．０５モル％以上５モル％以下であり、かつ上記アルキル変性ビニルアルコール系重合体のけん化度が２０モル％以上９９．９９モル％以下であり、
上記界面活性剤が、下記式（Ｉ）で表される化合物であるアルキル変性ビニルアルコール系重合体溶液。
【化１】
2014105247.tif 000013
（式（Ｉ）中、Ｒ１は、炭素数２又は３のアルキレン基である。Ｒ２及びＲ３は、それぞれ独立して、単結合又はカルボニル基である。Ｘ１は、水素原子又は炭素数１〜３０の疎水基である。Ｘ２は、水素原子又は炭素数１〜３０の有機基である。ｍは、３以上３００以下の整数である。複数存在するＲ１は、それぞれ独立して上記定義を満たす。但し、Ｒ２が単結合の場合、Ｘ２が水素原子である場合はない。Ｒ３が単結合の場合、Ｘ１が水素原子である場合はない。）
【請求項２】
上記Ｘ１及びＸ２が、それぞれ独立して、水素原子、炭素数１〜２９のアルキル基又は炭素数２〜２９のアルケニル基である請求項１に記載のアルキル変性ビニルアルコール系重合体溶液。
【請求項３】
上記単量体単位が、下記式（ＩＩ）で表される請求項１又は請求項２に記載のアルキル変性ビニルアルコール系重合体溶液。
【化２】
2014105247.tif 000014
（式（ＩＩ）中、Ｒ４は、炭素数５〜２９のアルキル基である。Ｒ５は、水素原子又は炭素数１〜８のアルキル基である。）
【請求項４】
上記アルキル変性ビニルアルコール系重合体が、下記式（ＩＩＩ）で表される不飽和単量体とビニルエステル系単量体との共重合体をけん化することにより得られる請求項３に記載のアルキル変性ビニルアルコール系重合体溶液。
【化３】
2014105247.tif 000015
（式（ＩＩＩ）中、Ｒ４及びＲ５の定義は、上記式（ＩＩ）と同様である。）
【請求項５】
上記アルキル変性ビニルアルコール系重合体の粘度平均重合度が、１００以上５，０００以下である請求項１から請求項４のいずれか１項に記載のアルキル変性ビニルアルコール系重合体溶液。
【請求項６】
上記界面活性剤の上記アルキル変性ビニルアルコール系重合体に対する質量比が、０．１／９９．９以上４０／６０以下である請求項１から請求項５のいずれか１項に記載のアルキル変性ビニルアルコール系重合体溶液。
【請求項７】
上記アルキル変性ビニルアルコール系重合体の濃度が、０．５質量％以上５０質量％以下である請求項１から請求項６のいずれか１項に記載のアルキル変性ビニルアルコール系重合体溶液。
【請求項８】
アルキル変性ビニルアルコール系重合体、界面活性剤及び水を混合する工程を有し、
上記アルキル変性ビニルアルコール系重合体が炭素数５〜２９のアルキル基を有する単量体単位を含有し、この単量体単位の含有率が０．０５モル％以上５モル％以下であり、かつ上記アルキル変性ビニルアルコール系重合体のけん化度が２０モル％以上９９．９９モル％以下であり、
上記界面活性剤が、下記式（Ｉ）で表される化合物であるアルキル変性ビニルアルコール系重合体溶液の製造方法。
【化４】
2014105247.tif 000016
（式（Ｉ）中、Ｒ１は、炭素数２又は３のアルキレン基である。Ｒ２及びＲ３は、それぞれ独立して、単結合又はカルボニル基である。Ｘ１は、水素原子又は炭素数１〜３０の疎水基である。Ｘ２は、水素原子又は炭素数１〜３０の有機基である。ｍは、３以上３００以下の整数である。複数存在するＲ１は、それぞれ独立して上記定義を満たす。但し、Ｒ２が単結合の場合、Ｘ２が水素原子である場合はない。Ｒ３が単結合の場合、Ｘ１が水素原子である場合はない。）
【発明の詳細な説明】
【技術分野】
【０００１】
本発明は、アルキル変性ビニルアルコール系重合体溶液及びこの製造方法に関する。
【背景技術】
【０００２】
ビニルアルコール系重合体（以下、「ＰＶＡ」と略記することもある）は、数少ない結晶性の水溶性高分子であり、優れた造膜性、界面特性及び強度特性を有する。このため、ＰＶＡは増粘剤、紙用塗工剤、接着剤、繊維加工剤、バインダー、エマルジョン安定剤、フィルム及び繊維等の原料等として広く利用されている。またＰＶＡの特定の性能を向上させるために、結晶性の制御、官能基の導入等による変性ＰＶＡの開発が行われている。
【０００３】
このような変性ＰＶＡの一つであるアルキル変性ＰＶＡは、水系溶媒中ではアルキル基相互作用が発現し、高粘度溶液を与えることが知られている。このため、アルキル変性ＰＶＡは、塗料や接着剤の増粘剤として有用であり、各種単量体単位を含有するアルキル変性ＰＶＡが開発されている（特開２００８−２９１１２０号公報及び特開平１０−３３８７１４号公報参照）。このようなアルキル変性ＰＶＡ溶液は、十分に粘度が高いことと共に透明性が高いことも求められる。しかし、アルキル変性ＰＶＡは水への溶解性が低く、透明性を高くするためには、水溶液中の濃度をあまり高くできないという不都合があり、アルキル変性ＰＶＡの濃度を低くしても十分な粘度を発揮できることが求められている。
【先行技術文献】
【特許文献】
【０００４】
【特許文献１】特開２００８−２９１１２０号公報
【特許文献２】特開平１０−３３８７１４号公報
【発明の概要】
【発明が解決しようとする課題】
【０００５】
本発明は上述の事情に基づいてなされたものであり、透明性が高く、アルキル変性ＰＶＡの濃度を低くしても粘度が高いアルキル変性ＰＶＡ溶液を提供することを目的とする。
【課題を解決するための手段】
【０００６】
上記目的を達成するためになされた本発明は、
アルキル変性ビニルアルコール系重合体、界面活性剤及び水を含有し、
上記アルキル変性ビニルアルコール系重合体が炭素数５〜２９のアルキル基を有する単量体単位を含有し、この単量体単位の含有率が０．０５モル％以上５モル％以下であり、かつ上記アルキル変性ビニルアルコール系重合体のけん化度が２０モル％以上９９．９９モル％以下であり、
上記界面活性剤が、下記式（Ｉ）で表される化合物であるアルキル変性ビニルアルコール系重合体溶液である。
【化１】
2014105247.tif 000002
（式（Ｉ）中、Ｒ１は、炭素数２又は３のアルキレン基である。Ｒ２及びＲ３は、それぞれ独立して、単結合又はカルボニル基である。Ｘ１は、水素原子又は炭素数１〜３０の疎水基である。Ｘ２は、水素原子又は炭素数１〜３０の有機基である。ｍは、３以上３００以下の整数である。複数存在するＲ１は、それぞれ独立して上記定義を満たす。但し、Ｒ２が単結合の場合、Ｘ２が水素原子である場合はない。Ｒ３が単結合の場合、Ｘ１が水素原子である場合はない。）
【０００７】
当該アルキル変性ＰＶＡ溶液は、上記特定の構造を有する界面活性剤を含有している。この界面活性剤は、親水性のオキシアルキレン基を有し、疎水基Ｘ１と有機基Ｘ２とが両端に位置する構造を有しており、上記特定のアルキル変性ＰＶＡ及び水との相溶性に優れる。また、上記界面活性剤が有する上記両端の基の介在により、上記アルキル変性ＰＶＡが有するアルキル基間の疎水性相互作用を促進させることができると考えられる。その結果、当該アルキル変性ＰＶＡ溶液は、透明性に優れ、アルキル変性ＰＶＡの濃度が低い場合でも粘度が高いアルキル変性ＰＶＡ溶液となる。
【０００８】
上記Ｘ１及びＸ２は、それぞれ独立して、水素原子、炭素数１〜２９のアルキル基又は炭素数２〜２９のアルケニル基であることが好ましい。上記Ｘ１及びＸ２が上記特定の基であると、上述のアルキル基同士の疎水性相互作用をより促進させることができ、当該アルキル変性ＰＶＡ溶液は、透明性及び粘度を向上させることができる。
【０００９】
上記単量体単位は、下記式（ＩＩ）で表されることが好ましい。
【化２】
2014105247.tif 000003
（式（ＩＩ）中、Ｒ４は、炭素数５〜２９のアルキル基である。Ｒ５は、水素原子又は炭素数１〜８のアルキル基である。）
【００１０】
上記単量体単位が上記特定構造を有することで、当該アルキル変性ＰＶＡ溶液は、上記効果をより効果的に発揮させることができる。
【００１１】
上記アルキル変性ビニルアルコール系重合体は、下記式（ＩＩＩ）で表される不飽和単量体とビニルエステル系単量体との共重合体をけん化することにより得られるものであることが好ましい。
【化３】
2014105247.tif 000004
（式（ＩＩＩ）中、Ｒ４及びＲ５の定義は、上記式（ＩＩ）と同様である。）
【００１２】
当該アルキル変性ＰＶＡ溶液が含有するアルキル変性ＰＶＡが上記特定の単量体の共重合体をけん化することにより得られるものであることで、上記アルキル変性ＰＶＡのけん化度等の調整が容易となり、当該アルキル変性ＰＶＡ溶液の透明性をより高めることができる。
【００１３】
上記アルキル変性ビニルアルコール系重合体の粘度平均重合度は、１００以上５，０００以下が好ましい。上記アルキル変性ＰＶＡの粘度平均重合度を上記範囲とすることで、当該アルキル変性ＰＶＡ溶液は、透明性を高めることができる。
【００１４】
上記界面活性剤の上記アルキル変性ＰＶＡに対する質量比は、０．１／９９．９以上４０／６０以下が好ましい。界面活性剤とアルキル変性ＰＶＡとの質量比を上記範囲とすることにより、当該アルキル変性ＰＶＡ溶液は、透明性及び粘度をさらに高めることができる。
【００１５】
上記アルキル変性ＰＶＡの濃度は、０．５質量％以上５０質量％以下が好ましい。上記アルキル変性ＰＶＡの濃度を上記範囲とすることで、当該アルキル変性ＰＶＡ溶液は、上記効果をさらに効果的に発揮させることができる。
【００１６】
本発明のアルキル変性ＰＶＡ溶液の製造方法は、
アルキル変性ビニルアルコール系重合体、界面活性剤及び水を混合する工程を有し、
上記アルキル変性ビニルアルコール系重合体が炭素数５〜２９のアルキル基を有する単量体単位を含有し、この単量体単位の含有率が０．０５モル％以上５モル％以下であり、かつ上記アルキル変性ビニルアルコール系重合体のけん化度が２０モル％以上９９．９９モル％以下であり、
上記界面活性剤が、下記式（Ｉ）で表される化合物であるアルキル変性ビニルアルコール系重合体溶液の製造方法である。
【化４】
2014105247.tif 000005
（式（Ｉ）中、Ｒ１は、炭素数２又は３のアルキレン基である。Ｒ２及びＲ３は、それぞれ独立して、単結合又はカルボニル基である。Ｘ１は、水素原子又は炭素数１〜３０の疎水基である。Ｘ２は、水素原子又は炭素数１〜３０の有機基である。ｍは、３以上３００以下の整数である。複数存在するＲ１は、それぞれ独立して上記定義を満たす。但し、Ｒ２が単結合の場合、Ｘ２が水素原子である場合はない。Ｒ３が単結合の場合、Ｘ１が水素原子である場合はない。）
【００１７】
当該アルキル変性ＰＶＡ溶液の製造方法によれば、透明性が高く、アルキル変性ＰＶＡの濃度を低くしても粘度が高いアルキル変性ＰＶＡ溶液を容易に製造することができる。
【００１８】
なお、当該アルキル変性ＰＶＡ溶液がゲルの状態のものも、当該アルキル変性ＰＶＡ溶液の範囲に含まれる。
【００１９】
ここで、「有機基」とは、少なくとも１個の炭素原子を含む基をいう。
【発明の効果】
【００２０】
本発明のアルキル変性ＰＶＡ溶液は、透明性に優れ、アルキル変性ＰＶＡの濃度を低くしても高い粘度を発揮することができる。そのため、当該アルキル変性ＰＶＡ溶液は、接着剤や塗料等の増粘剤等として好適に用いることができる。また、当該アルキル変性ＰＶＡ溶液の製造方法によれば、このように透明性が高く、粘度が高いアルキル変性ＰＶＡ溶液を容易に得ることができる。
【発明を実施するための形態】
【００２１】
以下、本発明のアルキル変性ＰＶＡ溶液の実施形態について詳説する。
【００２２】
＜アルキル変性ＰＶＡ溶液＞
本発明のアルキル変性ＰＶＡ溶液は、アルキル変性ＰＶＡ、界面活性剤及び水を含有する。また、当該アルキル変性ＰＶＡ溶液は、本発明の趣旨を損なわない限り、任意成分を含有していてもよい。以下、これらの成分について詳述する。
【００２３】
（アルキル変性ＰＶＡ）
本発明のアルキル変性ＰＶＡ溶液が含有するアルキル変性ＰＶＡは、炭素数５〜２９のアルキル基を有する単量体単位を含有する。すなわち、上記アルキル変性ＰＶＡは、上記炭素数５〜２９のアルキル基を有する単量体単位と、ビニルアルコール系単量体単位とを含有する共重合体であり、さらに他の単量体単位を含有していてもよい。このアルキル基の炭素数が５未満の場合、アルキル基同士の疎水性相互作用が十分に発現しないため、当該アルキル変性ＰＶＡ溶液の粘度が低下する。一方、このアルキル基の炭素数が２９を超える場合、上記アルキル変性ＰＶＡの水溶性が低下し、当該アルキル変性ＰＶＡ溶液の透明性が低下する。上記アルキル基の炭素数としては、透明性を高める観点から、５〜２４が好ましく、５〜２０がより好ましく、７〜２０がさらに好ましく、９〜２０が特に好ましい。
【００２４】
上記炭素数５〜２９のアルキル基を有する単量体単位としては、
１−オクテン、１−デセン等のα−オレフィン類に由来する単量体単位；
ペンチルビニルエーテル、オクチルビニルエーテル、ノニルビニルエーテル、ドデシルビニルエーテル、オクタデシルビニルエーテル等のビニルエーテル類に由来する単量体単位；
下記式（ＩＶ）で表される単量体単位が好ましく、下記Ｒ３が炭素数５〜２４のアルキル基である単量体単位がより好ましい。
【００２５】
【化５】
2014105247.tif 000006
【００２６】
上記式（ＩＩ）中、Ｒ４は、炭素数５〜２９のアルキル基である。Ｒ５は、水素原子又は炭素数１〜８のアルキル基である。
【００２７】
上記Ｒ４で表される炭素数５〜２９のアルキル基としては、例えばペンチル基、へキシル基、ヘプチル基、オクチル基、ノニル基、デシル基、ドデシル基、ペンタデシル基、オクタデシル基、ノナデシル基、ヘキサコシル基等が挙げられる。これらのうち、当該アルキル変性ＰＶＡ溶液の透明性及び粘度をより高くできる観点から、炭素数５〜２４のアルキル基が好ましく、炭素数５〜２０のアルキル基がより好ましく、炭素数７〜２０のアルキル基がさらに好ましく、炭素数９〜２０のアルキル基が特に好ましい。
【００２８】
上記Ｒ５で表される炭素数１〜８のアルキル基としては、例えばメチル基、エチル基、プロピル基、ブチル基、ペンチル基、へキシル基等が挙げられる。これらのうち、メチル基が好ましい。
【００２９】
上記Ｒ５としては、合成の容易性等の観点から、水素原子、メチル基が好ましい。
【００３０】
なお、上記Ｒ４及びＲ５で表されるアルキル基は、本発明の趣旨が損なわれない範囲であれば、ハロゲン原子等の置換基を有していてもよいが、これらの置換基を有していないことが好ましい。
【００３１】
上記アルキル変性ＰＶＡにおける炭素数５〜２９のアルキル基を有する単量体単位の含有率は、０．０５モル％以上５モル％以下であることが重要であり、０．０５モル％以上２モル％以下が好ましく、０．１モル％以上２モル％以下がより好ましく、０．２モル％以上１モル％以下がさらに好ましい。なお、本明細書における炭素数５〜２９のアルキル基を有する単量体単位の含有率とは、アルキル変性ＰＶＡを構成する全構造単位のモル数に占める炭素数５〜２９のアルキル基を有する単量体単位のモル数の割合である。
【００３２】
炭素数５〜２９のアルキル基を有する単量体単位の含有率が５モル％を超えると、上記アルキル変性ＰＶＡ一分子あたりに含まれる疎水基の割合が高くなり、このアルキル変性ＰＶＡの水溶性が低下する。一方、炭素数５〜２９のアルキル基を有する単量体単位の含有量が０．０５モル％未満の場合、上記アルキル変性ＰＶＡの水溶性は優れているものの、このアルキル変性ＰＶＡ中に含まれるアルキル基の数が少なく、アルキル変性に基づく高粘性等の物性が発現しない。
【００３３】
炭素数５〜２９のアルキル基を有する単量体単位の含有率は、上記アルキル変性ＰＶＡの前駆体であるアルキル変性ビニルエステル系重合体のプロトンＮＭＲから求めることができる。具体的には、ｎ−ヘキサン／アセトンでアルキル変性ビニルエステル系重合体の再沈精製を３回以上十分に行った後、５０℃の減圧下で乾燥を２日間行い、分析用のサンプルを作製する。このサンプルをＣＤＣｌ３に溶解させ、５００ＭＨｚのプロトンＮＭＲ（ＪＥＯＬ  ＧＸ−５００）を用いて室温で測定する。
【００３４】
この際、例えば、上記アルキル変性ビニルエステル系重合体が、上記式（ＩＶ）で表される単量体単位以外のアルキル変性単量体単位を含まず、かつ、Ｒ３が直鎖状であり、さらにＲ４が水素原子である場合、以下の方法にて算出できる。すなわち、アルキル変性ビニルエステル系重合体の主鎖メチンに由来するピークα（４．７〜５．２ｐｐｍ）と、アルキル基Ｒ３の末端メチル基に由来するピークβ（０．８〜１．０ｐｐｍ）とから、下記式を用いて、上記式（ＩＶ）で表される単量体単位の含有率Ｓを算出する。
Ｓ（モル％）
＝｛（βのプロトン数／３）／（αのプロトン数＋（βのプロトン数／３））｝×１００
【００３５】
当該アルキル変性ＰＶＡ溶液が含有するアルキル変性ＰＶＡの粘度平均重合度は、１００以上５，０００以下であることが好ましく、５００以上２，７００以下がより好ましく、１，０００以上２，３００以下がさらに好ましい。なお、粘度平均重合度を単に重合度と呼ぶことがある。この重合度が５，０００を超えると、上記アルキル変性ＰＶＡの生産性が低下するおそれがある。逆に、この重合度が１００未満の場合、当該アルキル変性ＰＶＡ溶液の粘度が低下するおそれがある。
【００３６】
この粘度平均重合度（Ｐ）は、ＪＩＳ−Ｋ６７２６：１９９４年に準じて測定される。すなわち、アルキル変性ＰＶＡを再けん化し、精製した後、３０℃の水中で測定した極限粘度［η］（単位：デシリットル／ｇ）から次式により求められる。
Ｐ＝(［η］×１０３／８．２９)（１／０．６２）
【００３７】
当該アルキル変性ＰＶＡ溶液が含有するアルキル変性ＰＶＡのけん化度は、２０モル％以上９９．９９モル％以下であり、４０モル％以上９９．９５モル％以下が好ましく、７０モル％以上９９．９モル％以下がより好ましい。このけん化度が２０モル％未満の場合には、アルキル変性ＰＶＡの水溶性が低下し、その結果、当該アルキル変性ＰＶＡ溶液の透明性が低下する。逆に、このけん化度が９９．９９モル％を超えると、アルキル変性ＰＶＡの生産が困難になるので実用的でない。なお、上記アルキル変性ＰＶＡのけん化度は、ＪＩＳ−Ｋ６７２６：１９９４年に準じて測定される。
【００３８】
当該アルキル変性ＰＶＡ溶液におけるアルキル変性ＰＶＡの濃度は特に限定されないが、０．５質量％以上５０質量％以下が好ましく、０．８質量％以上３０質量％以下がより好ましく、１質量％以上２０質量％以下がさらに好ましい。
【００３９】
（アルキル変性ＰＶＡの製造方法）
上記アルキル変性ＰＶＡを製造する方法は特に制限されないが、下記式（ＩＩＩ）で表される不飽和単量体とビニルエステル系単量体との共重合を行い、得られるアルキル変性ビニルエステル系重合体（共重合体）をけん化する方法が好ましい。当該アルキル変性ＰＶＡ溶液が含有するアルキル変性ＰＶＡが上記特定の単量体の共重合体をけん化することにより得られるものであることで、上記アルキル変性ＰＶＡのけん化度等の調整が容易となり、透明性等をさらに高めることができる。ここで、上記共重合はアルコール系溶媒中又は無溶媒で行うことが好ましい。
【００４０】
【化６】
2014105247.tif 000007
【００４１】
上記式（ＩＩＩ）中、Ｒ４及びＲ５の定義は、上記式（ＩＩ）と同様である。
【００４２】
上記式（ＩＩＩ）で表される不飽和単量体としては、例えばＮ−ペンチルアクリルアミド、Ｎ−オクチルアクリルアミド、Ｎ−デシルアクリルアミド、Ｎ−ドデシルアクリルアミド、Ｎ−オクタデシルアクリルアミド、Ｎ−ヘキサコシルアクリルアミド、Ｎ−ペンチルメタクリルアミド、Ｎ−オクチルメタクリルアミド、Ｎ−デシルメタクリルアミド、Ｎ−ドデシルメタクリルアミド、Ｎ−オクタデシルメタクリルアミド、Ｎ−ヘキサコシルメタクリルアミド等が挙げられる。これらのうち、Ｎ−オクタデシルアクリルアミド、Ｎ−ペンチルメタクリルアミド、Ｎ−オクチルメタクリルアミド、Ｎ−デシルメタクリルアミド、Ｎ−ドデシルメタクリルアミド、Ｎ−オクタデシルメタクリルアミド、Ｎ−ヘキサコシルメタクリルアミドが好ましく、Ｎ−オクタデシルアクリルアミド、Ｎ−ドデシルメタクリルアミド、Ｎ−オクタデシルメタクリルアミドがより好ましく、Ｎ−オクタデシルアクリルアミド、Ｎ−オクタデシルメタクリルアミドがさらに好ましい。
【００４３】
上記ビニルエステル系単量体としては、例えばギ酸ビニル、酢酸ビニル、プロピオン酸ビニル、酪酸ビニル、イソ酪酸ビニル、ピバリン酸ビニル、バーサチック酸ビニル、カプロン酸ビニル、カプリル酸ビニル、ラウリン酸ビニル、パルミチン酸ビニル、ステアリン酸ビニル、オレイン酸ビニル、安息香酸ビニル等が挙げられる。これらのうち、酢酸ビニルが好ましい。
【００４４】
上記式（ＩＩＩ）で表される不飽和単量体と上記ビニルエステル系単量体との共重合に際して、本発明の趣旨を損なわない範囲で他の単量体を共重合してもよい。使用し得る他の単量体としては、例えば
エチレン、プロピレン、ｎ−ブテン、イソブチレン等のα−オレフィン類；
メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ノニルビニルエーテル、ドデシルビニルエーテル、オクタデシルビニルエーテル等のビニルエーテル類；
アクリロニトリル、メタクリロニトリル等のニトリル類；
塩化ビニル、フッ化ビニル等のハロゲン化ビニル類；
塩化ビニリデン、フッ化ビニリデン等のハロゲン化ビニリデン類；
酢酸アリル、２，３−ジアセトキシ−１−アリルオキシプロパン、塩化アリル等のアリル化合物類；
ビニルトリメトキシシラン等のビニルシリル化合物類；
酢酸イソプロペニル等が挙げられる。
【００４５】
また、上記式（ＩＩＩ）で表される不飽和単量体と上記ビニルエステル系単量体との共重合に際し、得られる共重合体の重合度を調節すること等を目的として、本発明の趣旨を損なわない範囲で連鎖移動剤を添加してもよい。この連鎖移動剤としては、例えば
アセトアルデヒド、プロピオンアルデヒド等のアルデヒド類；
アセトン、メチルエチルケトン等のケトン類；
２−ヒドロキシエタンチオール等のメルカプタン類；
トリクロロエチレン、パークロロエチレン等のハロゲン化炭化水素類；
ホスフィン酸ナトリウム１水和物等のホスフィン酸塩類等が挙げられる。これらのうち、アルデヒド類、ケトン類が好ましい。
【００４６】
上記連鎖移動剤の添加量としては、添加する連鎖移動剤の連鎖移動定数及び目的とするアルキル変性ビニルエステル系重合体の重合度、ひいてはアルキル変性ＰＶＡの重合度に応じて決定することができるが、一般にビニルエステル系単量体に対して０．１質量％以上１０質量％以下が好ましい。
【００４７】
上記式（ＩＩＩ）で表される不飽和単量体と上記ビニルエステル系単量体との共重合を行う際に採用される温度としては、０℃〜２００℃が好ましく、３０℃〜１４０℃がより好ましい。共重合を行う温度が０℃より低い場合は、十分な重合速度が得られにくい。また、重合を行う温度が２００℃より高い場合、本発明で規定するアルキル基を有する単量体単位の含有率を満足するアルキル変性ＰＶＡを得られにくい。共重合を行う際に採用される温度を０℃〜２００℃に制御する方法としては、例えば、重合速度を制御することで、重合反応による発熱と反応器の表面からの放熱とのバランスをとる方法や、適当な熱媒を用いた外部ジャケットにより制御する方法等が挙げられる。これらの方法のうち、安全性の面からは適当な熱媒を用いた外部ジャケットにより制御する方法が好ましい。
【００４８】
上記式（ＩＩＩ）で表される不飽和単量体と上記ビニルエステル系単量体との共重合を行うのに用いられる重合方式としては、例えば回分重合、半回分重合、連続重合、半連続重合等が挙げられる。重合方法としては、例えば塊状重合法、溶液重合法、懸濁重合法、乳化重合法等公知の方法を用いることができる。これらのうち、無溶媒又はアルコール系溶媒中で重合を行う塊状重合法、溶液重合法が好適に採用され、高重合度の共重合物の製造を目的とする場合は乳化重合法が採用される。
【００４９】
上記アルコール系溶媒としては、例えばメタノール、エタノール、ｎ−プロパノール等を用いることができるが、これらに限定されるものではない。また、これらの溶媒は２種類以上を混合して用いることができる。
【００５０】
上記式（ＩＩＩ）で表される不飽和単量体と上記ビニルエステル系単量体との共重合に使用される開始剤としては、重合方法に応じて従来公知のアゾ系開始剤、過酸化物系開始剤、レドックス系開始剤等を用いることができる。
【００５１】
上記アゾ系開始剤としては、例えば２，２’−アゾビスイソブチロニトリル、２，２’−アゾビス（２，４−ジメチルバレロニトリル）、２，２’−アゾビス（４−メトキシ−２，４−ジメチルバレロニトリル）等が挙げられる。
【００５２】
上記過酸化物系開始剤としては、例えば
ジイソプロピルパーオキシジカーボネート、ジ−２−エチルヘキシルパーオキシジカーボネート、ジエトキシエチルパーオキシジカーボネート等のパーカーボネート化合物；
ｔ−ブチルパーオキシネオデカネート、α−クミルパーオキシネオデカネート、ｔ−ブチルパーオキシデカネート等のパーエステル化合物；
アセチルシクロヘキシルスルホニルパーオキシド、２，４，４−トリメチルペンチル−２−パーオキシフェノキシアセテート等が挙げられる。さらには、上記開始剤に過硫酸カリウム、過硫酸アンモニウム、過酸化水素等を組み合わせて開始剤とすることもできる。
【００５３】
上記レドックス系開始剤としては、例えば上記過酸化物と、亜硫酸水素ナトリウム、炭酸水素ナトリウム、酒石酸、Ｌ−アスコルビン酸、ロンガリット等の還元剤とを組み合わせたもの等が挙げられる。
【００５４】
なお、上記式（ＩＩＩ）で表される不飽和単量体と上記ビニルエステル系単量体との共重合を高い温度で行った場合、ビニルエステル系単量体の分解に起因するＰＶＡの着色等が見られることがある。この場合には、着色防止の目的で重合系に酒石酸のような酸化防止剤を、ビニルエステル系単量体に対して１〜１００ｐｐｍ程度添加するのがよい。
【００５５】
上記共重合により得られたアルキル変性ビニルエステル系共重合体のけん化反応には、公知の水酸化ナトリウム、水酸化カリウム、ナトリウムメトキシド等の塩基性触媒又はｐ−トルエンスルホン酸等の酸性触媒を用いた加アルコール分解反応又は加水分解反応を適用することができる。
【００５６】
上記けん化反応に使用し得る溶媒としては、例えばメタノール、エタノール等のアルコール類；酢酸メチル、酢酸エチル等のエステル類；アセトン、メチルエチルケトン等のケトン類；ベンゼン、トルエン等の芳香族炭化水素等が挙げられる。なお、これらの溶媒は単独で、又は２種以上を組み合わせて用いることができる。
【００５７】
上記けん化反応としては、メタノール、又はメタノール／酢酸メチル混合溶液を溶媒とし、水酸化ナトリウムを触媒として用いて行う方法が簡便であり好ましい。
【００５８】
（界面活性剤）
当該アルキル変性ＰＶＡ溶液が含有する界面活性剤は、下記式（Ｉ）で表される化合物である。
【００５９】
【化７】
2014105247.tif 000008
【００６０】
式（Ｉ）中、Ｒ１は、炭素数２又は３のアルキレン基である。Ｒ２及びＲ３は、それぞれ独立して、単結合又はカルボニル基である。Ｘ１は、水素原子又は炭素数１〜３０の疎水基である。Ｘ２は、水素原子又は炭素数１〜３０の有機基である。ｍは、３以上３００以下の整数である。複数存在するＲ１は、それぞれ独立して上記定義を満たす。但し、Ｒ２が単結合の場合、Ｘ２が水素原子である場合はない。Ｒ３が単結合の場合、Ｘ１が水素原子である場合はない。
【００６１】
上記界面活性剤は、親水性のオキシアルキレン基を有し、疎水基Ｘ１と有機基Ｘ２とが両端に位置する構造を有しており、上記特定のアルキル変性ＰＶＡ及び水との相溶性に優れる。また、上記界面活性剤が有する上記両端の基の介在により、上記アルキル変性ＰＶＡが有するアルキル基間の疎水性相互作用を促進させることができると考えられる。その結果、当該アルキル変性ＰＶＡ溶液は、透明性に優れ、アルキル変性ＰＶＡの濃度が低い場合でも粘度が高いアルキル変性ＰＶＡ溶液となる。
【００６２】
上記Ｘ１で表される炭素数１〜３０の疎水基としては、炭素数１〜３０の炭化水素基が好ましく、これらの中でも、炭素数１〜３０の直鎖状又は分岐状のアルキル基、炭素数２〜３０の直鎖状又は分岐状のアルケニル基がより好ましい。
【００６３】
上記炭素数１〜３０の直鎖状又は分岐状のアルキル基としては、例えば、
メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｉ−ペンチル基、ｔ−ペンチル基、ｎｅｏ−ペンチル基、ｎ−ヘキシル基、ｎ−ヘプチル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ペンタデシル基、２−ヘキシルオクチル基、ｎ−ヘキサデシル基、２−ヘキシルデシル基、ｎ−ヘプタデシル基、ｎ−オクタデシル基、ｎ−ノナデシル基、ｎ−イコシル基、ｎ−ヘンイコシル基、ｎ−ドコシル基、ｎ−トリコシル基、ｎ−テトラコシル基、ｎ−ペンタコシル基、ｎ−ヘキサコシル基、ｎ−ヘプタコシル基、ｎ−オクタコシル基、ｎ−ノナコシル基、トリアコンチル基等が挙げられる。これらの中で、ｎ−ヘプタデシル基が好ましい。
【００６４】
上記炭素数２〜３０の直鎖状又は分岐状のアルケニル基としては、例えば、
エテニル基、ｎ−プロペニル基、ｉ−プロペニル基、ｎ−ブテニル基、ｉ−ブテニル基、ｓｅｃ−ブテニル基、ｔ−ブテニル基、ｎ−ペンテニル基、ｎ−ヘキセニル基、ｎ−オクテニル基、ｎ−ノネニル基、ｎ−デセニル基、ｎ−ドデセニル基、ｎ−テトラデセニル基、ｎ−ヘキサデセニル基、ｎ−ヘプタデセニル基、ｎ−オクタデセニル基、ｎ−イコセニル基、ｎ−ドコセニル基、ｎ−テトラコセニル基、ｎ−ヘキサコセニル基、ｎ−ノナコセニル基等が挙げられる。これらの中で、ｎ−ヘプタデセニル基が好ましい。
【００６５】
上記Ｘ２で表される炭素数１〜３０の有機基としては、炭素数１〜３０の疎水基が好ましく、炭素数１〜３０の炭化水素基がより好ましく、これらの中でも、炭素数１〜３０の直鎖状又は分岐状のアルキル基、炭素数２〜３０の直鎖状又は分岐状のアルケニル基がさらに好ましい。これらの基としては、例えば、上記Ｘ１として例示したそれぞれの基と同様の基等が挙げられる。また、Ｘ２として好ましい基も、上記Ｘ１の好ましい基と同様である。
【００６６】
上記Ｘ１及びＸ２の炭素数としては、４〜２４が好ましく、８〜２２がより好ましく、１２〜２０がさらに好ましい。上記炭素数を上記範囲とすることで、上記アルキル変性ＰＶＡのアルキル基とＸ１及びＸ２との相互作用が高まると考えられ、その結果、上記アルキル変性ＰＶＡの粘度がより高まる。
【００６７】
上記Ｒ１で表される炭素数２又は３のアルキレン基としては、エチレン基、１，１−プロパンジイル基、１，２−プロパンジイル基等が挙げられる。
【００６８】
上記Ｒ２及びＲ３としては、カルボニル基が好ましい。
【００６９】
上記ｍとしては、当該アルキル変性ＰＶＡ溶液の粘度がより高くなる観点から、１０以上３００以下の整数が好ましく、２５以上３００以下の整数がより好ましく、５０以上３００以下の整数がさらに好ましく、１００以上２５０以下の整数が特に好ましい。
【００７０】
上記界面活性剤としては、上記式（Ｉ）で表される化合物であれば特に限定されないが、例えば、
ポリエチレングリコール、ポリプロピレングリコール；
ポリエチレングリコール−ポリプロピレングリコールのジブロック共重合体；
ポリエチレングリコール−ポリプロピレングリコール−ポリエチレングリコール、ポリプロピレングリコール−ポリエチレングリコール−ポリプロピレングリコールのトリブロック共重合体などの両末端の水酸基の水素原子を炭素数２〜３１のアシル基及び／又は炭素数１〜３０の炭化水素基で置換したジエステル体、ジエーテル体又はエステルエーテル体等が挙げられる。これらのうち、当該アルキル変性ＰＶＡ溶液の透明性及びアルキル変性ＰＶＡが低濃度の場合の粘度の高さをより一層高める観点から、ポリエチレングリコールのジエステル体、ポリプロピレングリコールのジエステル体が好ましく、ポリエチレングリコールのジ（ｎ−オクタデカン酸）エステル、ポリプロピレングリコールのジ（ｎ−オクタデカン酸）エステルがより好ましい。
【００７１】
当該アルキル変性ＰＶＡ溶液が含有する上記界面活性剤の上記アルキル変性ＰＶＡに対する質量比（界面活性剤の質量／アルキル変性ＰＶＡの質量）としては、０．１／９９．９以上４０／６０以下が好ましく、３／９７以上３５／６５以下がより好ましく、７／９３以上３０／７０以下がさらに好ましく、１０／９０以上２５／７５以下が特に好ましい。界面活性剤とアルキル変性ＰＶＡとの質量比を上記範囲とすることで、当該アルキル変性ＰＶＡ溶液は、透明性及び粘度をより高めることができる。上記質量比が０．１／９９．９未満の場合は、当該アルキル変性ＰＶＡ溶液の透明性及び粘度が低下するおそれがある。逆に、上記質量比が４０／６０を超える場合は、当該アルキル変性ＰＶＡ溶液の透明性が低下するおそれがある。
【００７２】
（任意成分）
［添加剤］
当該アルキル変性ＰＶＡ溶液は、アルキル変性ＰＶＡ、上記特定の界面活性剤及び水以外に、各種可塑剤、消泡剤、紫外線吸収剤、充填材、ｐＨ調整剤、耐水化剤等の添加剤を本発明の趣旨を損なわない範囲で含有していてもよい。
【００７３】
［他の水溶性高分子］
当該アルキル変性ＰＶＡ溶液は、本発明の趣旨を損なわない範囲で、当該アルキル変性ＰＶＡ溶液が含有する上述のアルキル変性ＰＶＡ以外の公知の各種ＰＶＡ、澱粉、カルボキシメチルセルロース、メチルセルロース、ヒドロキシメチルセルロース、ヒドロキシエチルセルロース、ヒドロキシプロピルセルロース等の他の水溶性高分子を含有していてもよい。これらの他の水溶性高分子の配合量は、当該アルキル変性ＰＶＡ溶液が含有する上記アルキル変性ＰＶＡ１００質量部に対して、５０質量部以下であることが好ましい。
【００７４】
（用途等）
当該アルキル変性ＰＶＡ溶液は、透明性が高く、アルキル変性ＰＶＡの濃度を低くしても高い粘度を有する。従って、当該アルキル変性ＰＶＡ溶液は、感温性バインダー、ゲル化剤、感温性接着剤、増粘剤等として好適に用いることができる。具体的には、例えば、紙用コーティング剤；内添サイズ剤；繊維加工剤；染料；グラスファイバーのコーティング剤；金属やガラスの表面コート剤；防曇剤等の被覆剤；木材、紙、アルミ箔、プラスチック等の接着剤；不織布バインダー；繊維状バインダー；石膏ボード及び繊維板等の建材用バインダー；各種エマルジョン系接着剤の増粘剤；尿素樹脂系接着剤の添加剤；セメント及びモルタル用添加剤；ホットメルト型接着剤；感圧接着剤等の各種接着剤；エチレン、酢酸ビニル、塩化ビニル等の各種エチレン系不飽和単量体の乳化重合用分散剤；塗料、接着剤等の顔料分散用安定剤；塩化ビニル、塩化ビニリデン、スチレン、（メタ）アクリル酸、酢酸ビニル等の各種エチレン性不飽和単量体の懸濁重合用分散安定剤；繊維、フィルム、シート、パイプ、チューブ、水溶性繊維、暫定皮膜等の成形物；疎水性樹脂への親水性付与剤；土質改良剤；土質安定剤等を構成する成分として用いることができる。
【００７５】
＜アルキル変性ＰＶＡ溶液の製造方法＞
本発明のアルキル変性ＰＶＡ溶液の製造方法は、
アルキル変性ビニルアルコール系重合体、界面活性剤及び水を混合する工程を有し、
上記アルキル変性ビニルアルコール系重合体が炭素数５〜２９のアルキル基を有する単量体単位を含有し、この単量体単位の含有率が０．０５モル％以上５モル％以下であり、かつ上記アルキル変性ビニルアルコール系重合体のけん化度が２０モル％以上９９．９９モル％以下であり、
上記界面活性剤が、下記式（Ｉ）で表される化合物である製造方法である。
【化８】
2014105247.tif 000009
【００７６】
式（Ｉ）中、Ｒ１は、炭素数２又は３のアルキレン基である。Ｒ２及びＲ３は、それぞれ独立して、単結合又はカルボニル基である。Ｘ１は、水素原子又は炭素数１〜３０の疎水基である。Ｘ２は、水素原子又は炭素数１〜３０の有機基である。ｍは、３以上３００以下の整数である。複数存在するＲ１は、それぞれ独立して上記定義を満たす。但し、Ｒ２が単結合の場合、Ｘ２が水素原子である場合はない。Ｒ３が単結合の場合、Ｘ１が水素原子である場合はない。
【００７７】
当該アルキル変性ＰＶＡ溶液の製造方法によれば、透明性が高く、アルキル変性ＰＶＡの濃度を低くしても粘度が高い溶液を容易に得ることができる。このアルキル変性ＰＶＡ、界面活性剤等の詳細は上述した通りである。
【００７８】
このアルキル変性ＰＶＡ、界面活性剤及び水を混合する方法としては、特に限定されず、界面活性剤と水とを混合した混合物にアルキル変性ＰＶＡを加えてもよいし、アルキル変性ＰＶＡ水溶液に界面活性剤を加えてもよい。なお、溶解性を高めるために、加熱しながら撹拌してもよい。上記加熱の際の溶液の温度としては、例えば８０℃以上９５℃以下が採用される。
【実施例】
【００７９】
以下、実施例及び比較例により、本発明を詳細に説明する。なお、以下の実施例及び比較例において「部」及び「％」は、特に断りのない限り質量を基準とする。
【００８０】
下記製造例により得られたＰＶＡ（アルキル変性ＰＶＡ及び無変性ＰＶＡ）について、以下の方法に従って評価を行った。
【００８１】
［変性率］
各ＰＶＡの変性率（ＰＶＡにおけるアルキル基を有する単量体単位の含有率）は、上述のプロトンＮＭＲを用いた方法により求めた。
【００８２】
［重合度］
各ＰＶＡの粘度平均重合度は、ＪＩＳ−Ｋ６７２６：１９９４年に記載の方法により求めた。
【００８３】
［けん化度］
各ＰＶＡのけん化度は、ＪＩＳ−Ｋ６７２６：１９９４年に記載の方法により求めた。
【００８４】
＜ＰＶＡの製造＞
［製造例１］（ＰＶＡ１の製造）
撹拌機、還流冷却管、窒素導入管、コモノマー滴下口及び開始剤の添加口を備えた３Ｌの反応器に、酢酸ビニル７５０ｇ、メタノール２５０ｇ及びＮ−オクタデシルメタクリルアミド１．１ｇを仕込み、窒素バブリングをしながら３０分間系内を窒素置換した。また、ディレー溶液としてＮ−オクタデシルメタクリルアミドをメタノールに溶解して濃度５％としたコモノマー溶液を調製し、窒素ガスのバブリングにより窒素置換した。反応器の昇温を開始し、内温が６０℃となったところで、２，２’−アゾビスイソブチロニトリル（ＡＩＢＮ）０．２５ｇを添加し重合を開始した。ディレー溶液を滴下により添加し、重合溶液中のモノマー組成（酢酸ビニルとＮ−オクタデシルメタクリルアミドとの比率）が一定となるようにしながら、６０℃で３時間重合した後、冷却して重合を停止した。用いたコモノマー（Ｎ−オクタデシルメタクリルアミド）の総量（仕込み＋添加）は４．８ｇであった。酢酸ビニルの重合率は４０％であった。また重合停止時の固形分濃度は２９．９％であった。続いて３０℃、減圧下でメタノールを時々添加しながら未反応の酢酸ビニルモノマーの除去を行い、アルキル変性ビニルエステル系重合体（アルキル変性ＰＶＡｃ）のメタノール溶液（濃度３５％）を得た。さらに、これにメタノールを加えて調製したアルキル変性ＰＶＡｃのメタノール溶液７７１．４ｇ（溶液中のアルキル変性ＰＶＡｃ２００．０ｇ）に、２７．９ｇのアルカリ溶液（水酸化ナトリウムの１０％メタノール溶液）を添加してけん化を行った。ここで、けん化溶液におけるアルキル変性ＰＶＡｃ濃度は２５％、アルキル変性ＰＶＡｃ中の酢酸ビニル単位に対する水酸化ナトリウムのモル比は０．０３であった。アルカリ溶液を添加後約１分でゲル状物が生成したので、これを粉砕器にて粉砕し、４０℃で１時間放置してけん化を進行させた後、酢酸メチル５００ｇを加えて残存するアルカリを中和した。フェノールフタレイン指示薬を用いて中和が終了したことを確認した後、濾別して白色固体を得、これにメタノール２，０００ｇを加えて室温で３時間放置洗浄した。上記の洗浄操作を３回繰り返した後、遠心脱液して得られた白色固体を乾燥機中６５℃で２日間放置してアルキル変性ＰＶＡ（ＰＶＡ１）を得た。
【００８５】
［製造例２〜１８］（ＰＶＡ２〜１８の製造）
酢酸ビニル及びメタノールの仕込み量、重合時に使用するアルキル基を有する不飽和単量体の種類や添加量等の重合条件、酢酸ビニルの重合率、けん化時におけるアルキル変性ＰＶＡｃの濃度、酢酸ビニル単位に対する水酸化ナトリウムのモル比等のけん化条件を表１に示すように変更したこと以外は、製造例１と同様の方法により各種のアルキル変性ＰＶＡ（ＰＶＡ２〜１８）を製造した。
【００８６】
［製造例１９］（ＰＶＡ１９の製造）
撹拌機、還流冷却管、窒素導入管及び開始剤の添加口を備えた３Ｌの反応器に、酢酸ビニル７５０ｇ、メタノール２５０ｇ、及びオクタデシルビニルエーテル５７．３ｇを仕込み、窒素バブリングをしながら３０分間系内を窒素置換した。反応器の昇温を開始し、内温が６０℃となったところで、２，２’−アゾビスイソブチロニトリル（ＡＩＢＮ）１．０ｇを添加し重合を開始した。６０℃で２時間重合した後、冷却して重合を停止した。酢酸ビニルの重合率は４０％であった。重合停止時の固形分濃度は３０．４％であった。続いて３０℃、減圧下でメタノールを時々添加しながら未反応の酢酸ビニルモノマーの除去を行い、アルキル変性ビニルエステル系重合体（アルキル変性ＰＶＡｃ）のメタノール溶液（濃度３５％）を得た。さらに、これにメタノールを加えて調製したアルキル変性ＰＶＡｃのメタノール溶液７９２．９ｇ（溶液中のアルキル変性ＰＶＡｃ２００．０ｇ）に、７．０ｇのアルカリ溶液（水酸化ナトリウムの１０％メタノール溶液）を添加してけん化を行った。ここで、けん化溶液のアルキル変性ＰＶＡｃ濃度は２５％、アルキル変性ＰＶＡｃ中の酢酸ビニル単位に対する水酸化ナトリウムのモル比は０．００７５であった。アルカリ溶液を添加後約１２分でゲル状物が生成したので、これを粉砕器にて粉砕し、４０℃で１時間放置してけん化を進行させた後、酢酸メチル５００ｇを加えて残存するアルカリを中和した。フェノールフタレイン指示薬を用いて中和が終了したことを確認した後、濾別して白色固体を得、これにメタノール２，０００ｇを加えて室温で３時間放置洗浄した。上記の洗浄操作を３回繰り返した後、遠心脱液して得られた白色固体を乾燥機中６５℃で２日間放置してアルキル変性ＰＶＡ（ＰＶＡ１９）を得た。
【００８７】
［製造例２０］（ＰＶＡ２０の製造）
撹拌機、還流冷却管、窒素導入管及び開始剤の添加口を備えた３Ｌの反応器に、酢酸ビニル９００ｇ及びメタノール１００ｇを仕込み、窒素バブリングをしながら３０分間系内を窒素置換した。反応器の昇温を開始し、内温が６０℃となったところで、２，２’−アゾビスイソブチロニトリル（ＡＩＢＮ）０．２５ｇを添加し重合を開始し、６０℃で３時間重合した後、冷却して重合を停止した。酢酸ビニルの重合率は３５％であった。重合停止時の固形分濃度は３１．０％であった。続いて３０℃、減圧下でメタノールを時々添加しながら未反応の酢酸ビニルモノマーの除去を行い、ポリ酢酸ビニル（ＰＶＡｃ）のメタノール溶液（濃度３０％）を得た。さらに、これにメタノールを加えて調製したＰＶＡｃのメタノール溶液９７１．１ｇ（溶液中のＰＶＡｃ２００．０ｇ）に、２７．９ｇのアルカリ溶液（水酸化ナトリウムの１０％メタノール溶液）を添加してけん化を行った。ここで、けん化溶液のＰＶＡｃ濃度は２０％、ＰＶＡｃ中の酢酸ビニル単位に対する水酸化ナトリウムのモル比は０．０３であった。アルカリ溶液を添加後約１分でゲル状物が生成したので、これを粉砕器にて粉砕し、４０℃で１時間放置してけん化を進行させた後、酢酸メチル５００ｇを加えて残存するアルカリを中和した。フェノールフタレイン指示薬を用いて中和が終了したことを確認した後、濾別して白色固体を得、これにメタノール２，０００ｇを加えて室温で３時間放置洗浄した。上記の洗浄操作を３回繰り返した後、遠心脱液して得られた白色固体を乾燥機中６５℃で２日間放置して無変性ＰＶＡ（ＰＶＡ２０）を得た。
【００８８】
【表１】
2014105247.tif 000010
【００８９】
＜アルキル変性ＰＶＡ溶液の調製＞
［実施例１］
攪拌機付きの３００ｍＬのセパラブルフラスコに、水９８．５ｇ及び界面活性剤としてのポリエチレングリコールのｎ−オクタデカン酸ジエステル（下記表２の界面活性剤Ａ）０．１５ｇを加え、溶解させた。次に、１．５ｇのＰＶＡ１を室温で加え、９０℃まで昇温し、１．５時間攪拌して、溶解させた。その後、室温まで冷却し、ＰＶＡ１を１．５質量％の濃度で含有するＰＶＡ溶液を得た。
【００９０】
［実施例２〜２３及び比較例１〜４］
用いたＰＶＡ及び界面活性剤の種類、並びに界面活性剤とＰＶＡとの質量比を表３に示すとおりに変更したこと以外は実施例１と同様にして、各ＰＶＡを１．５質量％の濃度で含有するＰＶＡ溶液を調製した。使用した界面活性剤の種類を表２に示す。なお、表２中の界面活性剤Ａ〜Ｅは、式（Ｉ）で表される界面活性剤である。
【００９１】
【表２】
2014105247.tif 000011
【００９２】
＜評価＞
当該アルキル変性ＰＶＡ溶液について、下記方法により溶解性評価及び溶液評価を行った。評価結果を表３に示す。なお、表３中の「（＊１）」は、界面活性剤を添加しなかったことを示す。また、表３中の「（＊２）」は、ＰＶＡが完全には溶解せず、評価不能であったことを示す。
【００９３】
［溶液評価］
（粘度増加度）
上記実施例で調製したアルキル変性ＰＶＡ溶液の粘度（ａ）（ｍＰａ・ｓ）をＢＨ型粘度計を用い、ロータ回転数２ｒｐｍ、２０℃の条件下で測定した。また、界面活性剤を含有しない同濃度のアルキル変性ＰＶＡ溶液の粘度（ｂ）を同様の条件で測定した。これらの測定値から粘度比（ａ／ｂ）を算出し、粘度増加度とした。
【００９４】
（２０℃における透明度）
上記実施例で得られたＰＶＡ溶液の２０℃における透明度を目視で評価した。なお、下記評価がＡ又はＢの場合、実用性に優れると言える。
Ａ：透明である
Ｂ：青白い
Ｃ：白濁
【００９５】
【表３】
2014105247.tif 000012
【００９６】
表３に示されるように、実施例１〜２３の溶液は、６０℃における透明性に優れ、また、アルキル変性ＰＶＡの濃度が低いにもかかわらず、高い粘度を示すことが分かる。さらに、ＰＶＡの重合度、単量体単位の構造、界面活性剤の種類及び界面活性剤とアルキル変性ＰＶＡとの質量比を特定した、実施例４〜７、９〜１３、１５及び１６の溶液は、特に高い粘度のものが得られた。なお、実施例３、８及び１４は、６０℃の透明性が低下していることが分かる。これは、アルキル変性ＰＶＡの重合度が比較的高いこと、けん化度が比較的低いこと、アルキル変性ＰＶＡのアルキル基のアルキル基の炭素数が比較的多いこと等に起因していると考えられる。また、実施例２０、２１及び２３では６０℃における透明性が低下している。これは、界面活性剤の構造が異なることや界面活性剤の添加量が多い又は少ないことに起因していると考えられ、アルキル変性ＰＶＡと界面活性剤と水との相溶性が少し低下しているためだと考えられる。
【００９７】
一方、ＰＶＡが規定の要件（アルキル基の炭素数、変性率及びけん化度）を満たさない場合（比較例１〜３）、界面活性剤の構造が規定の要件を満たさない場合（比較例４及び５）並びに界面活性剤を使用しない場合（比較例６）は、６０℃における透明性が低下する、アルキル変性ＰＶＡ濃度が低い場合に高い粘度のものが得られない等が観察された。
【産業上の利用可能性】
【００９８】
本発明のアルキル変性ＰＶＡ溶液は、透明性が高く、アルキル変性ＰＶＡを低濃度としても粘度を高くすることができる。そのため、当該アルキル変性ＰＶＡ溶液は、接着剤、増粘剤等に好適に用いることができる。また、本発明のアルキル変性ＰＶＡ溶液の製造方法によれば、このように透明性が高く、粘度が高い溶液を容易に得ることができる。